(57)【特許請求の範囲】
【請求項１】
質量％で、
Ｃ；０．００５〜０．０５％、
Ｓｉ；０．１〜１．０％、
Ｍｎ；０．１〜１０．０％、
Ｎｉ；１．０〜６．０％、
Ｃｒ；１９．０〜３０．０％、
Ｃｕ；０．０５〜３．０％、
Ｎ；０．００５〜０．２０％
を含有し、残部がＦｅおよび不可避的不純物で構成され、Ｃ＋Ｎ；０．２０％以下、（ａ）式のＭ値が６０以下、（ｂ）式のＦ値が４５〜８５であり、引張強さが５５０〜７５０Ｎ／ｍｍ２であることを特徴とする冷間鍛造性に優れた高強度・高耐食ボルト用オーステナイト・フェライト系２相鋼線材。
Ｍ＝５５１−４６２（Ｃ＋Ｎ）−９．２Ｓｉ−８．１Ｍｎ
−２９（Ｎｉ＋Ｃｕ）−１３．７Ｃｒ―１８．５Ｍｏ      ・  ・  ・（ａ）
Ｆ＝５．６Ｃｒ−７．１Ｎｉ＋２．４Ｍｏ＋１５Ｓｉ−３．１Ｍｎ−３００Ｃ
−１３４Ｎ−２６．６                                  ・  ・  ・（ｂ）
ここで、式中の成分元素は、鋼中に含有されている成分元素の質量％であり、含有されていない成分元素は０とする。
【請求項２】
質量％で、
Ｍｏ；１．０％以下
を含有することを特徴とする請求項１記載の冷間鍛造性に優れた高強度・高耐食ボルト用オーステナイト・フェライト系２相鋼線材。
【請求項３】
質量％で、
Ｂ；０．０１％以下
を含有することを特徴とする請求項１または２記載の冷間鍛造性に優れた高強度・高耐食ボルト用オーステナイト・フェライト系２相鋼線材。
【請求項４】
質量％で、
Ａｌ；０．１％以下、
Ｍｇ；０．０１％以下、
Ｃａ；０．０１％以下
の内、１種以上を含有することを特徴とする請求項１〜３のいずれかに記載の冷間鍛造性に優れた高強度・高耐食ボルト用オーステナイト・フェライト系２相鋼線材。
【請求項５】
質量％で、
Ｎｂ；１．０％以下、
Ｔｉ；０．５％以下、
Ｖ；１．０％以下、
Ｚｒ；１．０％以下
の内、１種以上を含有することを特徴とする請求項１〜４のいずれかに記載の冷間鍛造性に優れた高強度・高耐食ボルト用オーステナイト・フェライト系２相鋼線材。
【請求項６】
請求項１〜５のいずれかに記載の化学組成を有し、引張強さが７００〜１０００Ｎ／ｍｍ２であることを特徴とする冷間鍛造性に優れた高強度・高耐食ボルト用オーステナイト・フェライト系２相鋼線。
【請求項７】
請求項１〜５のいずれかに記載の化学組成を有し、引張強さが７００〜１２００Ｎ／ｍｍ２であることを特徴とする高強度・高耐食ボルト。
【請求項８】
請求項１〜５のいずれかに記載の化学組成を有し、引張強さが７００〜１０００Ｎ／ｍｍ２であるオーステナイト・フェライト系２相鋼線を冷間ボルト成型後に３００〜６００℃で１〜１００分の時効熱処理を施すことを特徴とする高強度・高耐食ボルトの製造方法。
【発明の詳細な説明】
【技術分野】
【０００１】
本発明は、冷間鍛造性に優れた２相ステンレス鋼線材に係わり、例えばＳＵＳ３０４並の耐食性を有する高強度ボルトを安価に提供するものである。
【背景技術】
【０００２】
これまで、ＳＵＳ３０４線材が強度７００Ｎ／ｍｍ２レベルの高強度・高耐食ボルトとして汎用的に使用されてきた。しかしながら、近年、自動車、家電等の分野を中心に更なるボルトの高強度化（軽量化）が求められてきた。また、ＳＵＳ３０４ボルトは高価なＮｉ原料を多く含有して価格が高いため、低コスト化も強く求められてきた。
【０００３】
これまで、ボルトの高強度化は、例えば、マルテンサイト系ステンレス鋼のＳＵＳ６３０ボルトで対応されてきた（例えば、特許文献１）。
しかしながら、ＳＵＳ６３０ボルトは強度に優れるものの、耐食性が十分でないばかりか、冷間鍛造性に著しく劣るため製造コストが大幅に高く、使用は非常に限定的であった。
【０００４】
さらに、製造性に優れる安価な約１３％Ｃｒ系のマルテンサイト系ステンレス鋼製の高力ボルトも提案されている（特許文献２）。しかしながら、耐食性が不十分であり、使用が限定されている。
【０００５】
また、高（Ｃ＋Ｎ）量のオーステナイト系ステンレス鋼製の高力ボルトが提案されている（特許文献３）。しかしながら、冷間鍛造性に劣るため製造コストが大幅に高く、市場に受け入れられていない。
【０００６】
一方、近年、高価なＮｉの使用を抑制した低Ｎｉ系の安価な２相ステンレス鋼（特許文献４〜６）が提案されている。
しかしながら、従来の２相ステンレス鋼では、冷間鍛造性が悪く、また、製造コストが高く、２相ステンレス鋼製のボルトは市場に存在していなかった。
【０００７】
以上、これまでのステンレス鋼ボルトおよびボルト用ステンレス鋼線材において、高耐食性、高強度、高冷間鍛造性、低コストを兼ね備える製品がなかった。
【０００８】
【特許文献１】特開平９―３１４２７６号公報
【特許文献２】特開２００５―１７９７１８号公報
【特許文献３】特開２００６―２７４２９５号公報
【特許文献４】国際公開ＷＯ２００５／０７３４２２号公報
【特許文献５】特許第３２７１２６２号公報
【特許文献６】ＥＰ０３３７８４６号明細書
【発明の開示】
【発明が解決しようとする課題】
【０００９】
本発明の目的は、安価な高強度・高耐食ボルト用オーステナイト・フェライト系２相鋼線材、鋼線およびボルト並びにその製造方法を提供することであり、安価な高耐食２相ステンレス鋼線の組織・成分・材質を制御することで冷間鍛造性とボルト製品の高強度化を付与することにある。
【課題を解決するための手段】
【００１０】
本発明者らは、上記課題を解決するために種々検討した結果、高耐食の２相ステンレス鋼で高価なＮｉ含有量を低減すると共に、成分調整にて組織を安定化させ（低Ｍ値）、フェライト相の体積分率を高目に制御し、且つ、熱処理と伸線加工にて線材、鋼線の引張強さを適正化することで、冷間鍛造性とボルト製品の高強度化を安価に両立できることを見出した。本発明は、上記知見に基づいてなされたものであり、その要旨とするところは以下の通りである。
【００１１】
（１）  質量％で、
Ｃ；０．００５〜０．０５％、
Ｓｉ；０．１〜１．０％、
Ｍｎ；０．１〜１０．０％、
Ｎｉ；１．０〜６．０％、
Ｃｒ；１９．０〜３０．０％、
Ｃｕ；０．０５〜３．０％、
Ｎ；０．００５〜０．２０％
を含有し、残部がＦｅおよび不可避的不純物で構成され、Ｃ＋Ｎ；０．２０％以下、（ａ）式のＭ値が６０以下、（ｂ）式のＦ値が４５〜８５であり、引張強さが５５０〜７５０Ｎ／ｍｍ２であることを特徴とする冷間鍛造性に優れた高強度・高耐食ボルト用オーステナイト・フェライト系２相鋼線材である。
Ｍ＝５５１−４６２（Ｃ＋Ｎ）−９．２Ｓｉ−８．１Ｍｎ
−２９（Ｎｉ＋Ｃｕ）−１３．７Ｃｒ−１８．５Ｍｏ      ・  ・  ・（ａ）
Ｆ＝５．６Ｃｒ−７．１Ｎｉ＋２．４Ｍｏ＋１５Ｓｉ−３．１Ｍｎ−３００Ｃ
−１３４Ｎ−２６．６                                      ・  ・  ・（ｂ）
ここで、式中の成分元素は、鋼中に含有されている成分元素の質量％であり、含有されていない成分元素は０とする。
【００１２】
（２）  質量％で、
Ｍｏ；１．０％以下
を含有することを特徴とする請求項１記載の冷間鍛造性に優れた高強度・高耐食ボルト用オーステナイト・フェライト系２相鋼線材である。
【００１３】
（３）  質量％で、
Ｂ；０．０１％以下
を含有することを特徴とする請求項１または２記載の冷間鍛造性に優れた高強度・高耐食ボルト用オーステナイト・フェライト系２相鋼線材である。
【００１４】
（４）  質量％で、
Ａｌ；０．１％以下、
Ｍｇ；０．０１％以下、
Ｃａ；０．０１％以下
の内、１種以上を含有することを特徴とする請求項１〜３のいずれかに記載の冷間鍛造性に優れた高強度・高耐食ボルト用オーステナイト・フェライト系２相鋼線材である。
【００１５】
（５）  質量％で、
Ｎｂ；１．０％以下、
Ｔｉ；０．５％以下、
Ｖ；１．０％以下、
Ｚｒ；１．０％以下
の内、１種以上を含有することを特徴とする請求項１〜４のいずれかに記載の冷間鍛造性に優れた高強度・高耐食ボルト用オーステナイト・フェライト系２相鋼線材である。
【００１６】
（６）  上記（１）〜（５）のいずれかに記載の化学組成を含有し、引張強さが７００〜１０００Ｎ／ｍｍ２であることを特徴とする冷間鍛造性に優れた高強度・高耐食ボルト用オーステナイト・フェライト系２相鋼線である。
【００１７】
（７）上記（１）〜（５）のいずれかに記載の化学組成を含有し、引張強さが７００〜１２００Ｎ／ｍｍ２であることを特徴とする磁性を有する高強度・高耐食ボルトである。
【００１８】
（８）上記（１）〜（５）のいずれかに記載の化学組成を有し、引張強さが７００〜１０００Ｎ／ｍｍ２であるオーステナイト・フェライト系２相鋼線を冷間ボルト成型後に３００〜６００℃で１〜１００分の時効熱処理を施すことを特徴とする高強度・高耐食ボルトの製造方法である。
【発明の効果】
【００１９】
本発明による冷間鍛造性に優れた高強度・高耐食ボルト用２相ステンレス鋼線材は、高価なＮｉをあまり含有していないにもかかわらず、優れた冷間鍛造性を確保すると共にＳＵＳ３０４並以上の高耐食性と高強度を付与することができ、高強度・高耐食ボルトを安価に提供する効果を発揮する。
【発明を実施するための最良の形態】
【００２０】
以下に、先ず、本発明の請求項１記載の限定理由について説明する。以下、成分元素についての％は質量％である。
【００２１】
Ｃは、ボルト製品の強度を確保するために０．００５％以上含有させる。しかしながら、０．０５％を超えて含有させるとＣｒ炭窒化物が生成して耐食性が劣化するばかりか、冷間鍛造性が劣化するため、０．０５％以下に限定する。好ましくは、０．０３％以下である。
【００２２】
Ｎは、固溶強化と時効硬化によりボルト製品の強度を確保するために０．００５％以上含有させる。しかしながら、０．２０％を超えて含有させると冷間鍛造性が著しく劣化する。そのため、上限を０．２０％にする。好ましい範囲は、０．０５％未満である。
Ｃ＋Ｎは、上記の冷間鍛造性の理由から０．２０％以下に限定する。好ましくは、０．１０％以下である。
【００２３】
Ｓｉは、脱酸のために０．１％以上を含有させる。しかしながら、１．０％を超えて含有させると冷間鍛造性が劣化する。そのため、上限を１．０％にする。好ましい範囲は、０．２〜０．６％である。
【００２４】
Ｍｎは、脱酸のためおよび安定なオーステナイト組織を得るための調整として０．１％以上を含有させる。しかしながら、１０．０％を超えて含有させると耐銹性およびフェライト体積分率が減少し、引張強さが上昇し、冷間鍛造性が劣化する。そのため、上限を１０．０％に限定する。好ましい範囲は、０．５〜５．０％である。
【００２５】
Ｎｉは、オーステナイト組織を安定化させ、冷間鍛造性を確保するために１．０％以上含有させる。しかしながら、６．０％を超えて含有させてもその効果は飽和するし、逆にフェライト相の体積分率が４５％以下になり、冷間鍛造性（工具寿命）に劣るばかりか、Ｎｉは高価なため経済性に劣る。そのため、上限を６．０％に限定する。好ましい範囲は、３．０超、５．０％以下である。
【００２６】
Ｃｒは、耐食性を確保し、フェライト相の体積分率を増加させ、且つ、オーステナイト組織を安定化させて冷間鍛造性を確保するために、１９．０％以上含有させる。しかしながら、３０．０％を超えて含有させても、その効果は飽和するし、逆にフェライト相の体積分率が８５％を超えるため、ボルト製品の強度が低下する。そのため、上限を３０．０％にする。好ましい範囲は、２２．０〜２６．０％である。
【００２７】
Ｃｕは、オーステナイト組織を安定化し、加工硬化を抑制して冷間鍛造性を向上させ、且つ、冷間鍛造後の時効処理時に、フェライト相の時効硬化を促進させてボルト製品を高強度化するのに有効である。そのため、０．０５％以上含有させる。しかしながら、３．０％を超えて含有させるとＣｕの固溶限を超えて素材の熱間製造性が著しく劣化するため、上限を３．０％にする。好ましい範囲は、０．２％以上１．０％未満である。
【００２８】
下記（ａ）式のＭ値は、オーステナイト相の安定度に寄与し、鉄と鋼，６３（１９７７），７７２頁に記載された指標であり、Ｍ値が高くなると硬質な加工誘起マルテンサイト相が生成する。二相ステンレス鋼の冷間鍛造の場合、Ｍ値が６０を超えると冷間鍛造時に硬質な加工誘起マルテンサイト相が生成し、冷間鍛造性が著しく劣化する（工具寿命劣位、冷間鍛造割れ発生）。そのため、Ｍ値を６０以下に限定する。好ましい範囲は、４０以下である。
Ｍ＝５５１−４６２（Ｃ＋Ｎ）−９．２Ｓｉ−８．１Ｍｎ−２９（Ｎｉ＋Ｃｕ）
−１３．７Ｃｒ−１８．５Ｍｏ      ・  ・  ・（ａ）
【００２９】
下記（ｂ）式のＦ値は、フェライト相の体積分率に寄与し、特公平７−７４４１６号公報に記載された指標であり、Ｆ値が高くなるとフェライト相が増加する。図１は、Ｆ値と二相ステンレス鋼線材製品のフェライト相の体積分率を調査したものである。Ｆ値が４５以上になると、フェライト相の体積分率が４５ｖｏｌ．％以上になり、高耐力、低加工硬化特性を示し（図２）、製品の強度（ボルト軸部の引張強さ）を７００〜１２００Ｎ／ｍｍ２と高強度化でき、且つ、頭部の冷間鍛造性を確保できる。そのため、Ｆ値を４５以上に限定する。図２のＦ値に応じた加工率（％）と圧縮変形応力（Ｎ／ｍｍ２）との関係に示すように、Ｆ値が４５未満では、加工硬化が大きく、冷間鍛造性（圧造割れ、工具損傷）が大きく劣化する。一方、Ｆ値が８５を超えると、軟質なフェライト相が８５％を超えて、強度の高いオーステナイト相が減るため、ボルト製品の強度が逆に低下する。そのため、上限を８５にする。好ましい範囲は５０〜８０である。
Ｆ＝５．６Ｃｒ−７．１Ｎｉ＋２．４Ｍｏ＋１５Ｓｉ−３．１Ｍｎ−３００Ｃ
−１３４Ｎ−２６．６                                      ・  ・  ・（ｂ）
【００３０】
線材の引張強さは、冷間鍛造性に大きく寄与し、線材の引張強さが５５０Ｎ／ｍｍ２未満の場合、ボルト等の冷間鍛造部品の強度が低く、高強度製品としての価値が低くなる。そのため、下限を５５０Ｎ／ｍｍ２に限定する。一方、線材の引張強さが７５０Ｎ／ｍｍ２を超えると冷間鍛造性が著しく劣化する（工具寿命劣化、冷間鍛造割れ発生）。そのため、上限を７５０Ｎ／ｍｍ２にする。好ましい範囲は、６００〜７００Ｎ／ｍｍ２である。
【００３１】
本発明の請求項２記載の限定理由について述べる。
【００３２】
Ｍｏは、耐食性を向上させるのに有効な元素であり、０．１％以上の添加で安定的に効果が得られる。しかしながら、１．０％を超えて含有させると材料のコストが上昇するばかりか、材料が硬質化し、冷間鍛造性が劣化する。そのため、上限を１．０％に限定する。好ましい範囲は、０．２％以上、０．５％未満である。
【００３３】
本発明の請求項３記載の限定理由について述べる。
【００３４】
Ｂは、熱間加工性を向上させるのに有効な元素であり、０．００１％以上の添加で安定的に効果が得られる。しかしながら、０．０１％を超えて含有させてもボライドが生成し、耐食性および冷間鍛造性が劣化する。そのため、上限を０．０１％に限定する。好ましい範囲は、０．００２〜０．００６％である。
【００３５】
本発明の請求項４記載の限定理由について述べる。
Ａｌ、Ｍｇ、Ｃａは脱酸に有効であるため、Ａｌ；０．００５％以上、Ｍｇ；０．００１％以上、Ｃａ；０．００１％以上の１種類以上の添加で安定的に効果が得られる。しかしながら、それぞれ、Ａｌ；０．１％、Ｍｇ；０．０１％、Ｃａ；０．０１％を超えて含有させてもその効果は飽和するし、逆に粗大酸化物（介在物）が発生し、冷間鍛造性割れが発生する。そのため、それぞれ、上限をＡｌ；０．１％、Ｍｇ；０．０１％、Ｃａ；０．０１％にする。好ましい範囲は、Ａｌ；０．０１〜０．０６％、Ｍｇ；０．００２〜０．００５％、Ｃａ；０．００２〜０．００５％の１種類以上を含有させることである。
【００３６】
本発明の請求項５記載の限定理由について述べる。
Ｎｂ、Ｔｉ、Ｖ、Ｚｒは、Ｃｒ炭窒化物の生成を抑制して耐食性を確保するのに有効であり、Ｎｂ；０．０５％以上、Ｔｉ；０．０２％以上、Ｖ；０．０５％以上、Ｚｒ；０．０５％以上の１種類以上の添加で安定的に効果が得られる。しかしながら、Ｎｂ；１．０％、Ｔｉ；０．５％、Ｖ；１．０％、Ｚｒ；１．０％を超えて含有させても、その効果は飽和するし、逆に粗大析出物が発生し、冷間鍛造性割れが発生する。そのため、各元素の上限を規定する。好ましい範囲は、Ｎｂ；０．１〜０．６％、Ｔｉ；０．０５〜０．５％、Ｖ；０．１〜０．６％、Ｚｒ；０．１〜０．６％の内、１種以上を含有させる。
通常、不可避的不純物として、製造工程上、鋼は酸素を含有するが、本発明の場合、不可避的不純物として、０．０１％以下の酸素とすることが好ましい。
【００３７】
本発明の請求項６記載の限定理由について述べる。
線材を伸線加工して、引き抜き鋼線とするが、鋼線の引張強さは、冷間鍛造性とボルト製品強度に大きく寄与し、鋼線の引張強さが７００Ｎ／ｍｍ２未満の場合、ボルト製品の強度が低くなり、高強度製品としての価値が低くなる。そのため、下限を７００Ｎ／ｍｍ２に限定する。一方、鋼線の引張強さが１０００Ｎ／ｍｍ２を超えると冷間鍛造性が著しく劣化する（工具寿命劣化、冷間鍛造割れ発生）。そのため、上限を１０００Ｎ／ｍｍ２にする。好ましい範囲は、７５０〜９００Ｎ／ｍｍ２である。
【００３８】
本発明の請求項７記載の限定理由について述べる。
本発明の高強度ボルトの引張強さは、伸線加工と冷間鍛造後の時効熱処理に高強度化する。この時、ボルト製品の引張強さが７００Ｎ／ｍｍ２未満では高強度ボルト製品としての価値が低い。一方、ボルト製品の引張強さが１２００Ｎ／ｍｍ２以上にすると冷間鍛造割れや工具損傷等、冷間鍛造コストが著しく劣化する。そのため、ボルト製品の引張強さの上限を１２００Ｎ／ｍｍ２にする。経済的効果を発揮する好ましい範囲は、８００〜１０００Ｎ／ｍｍ２である。
【００３９】
本発明の請求項８記載の限定理由について述べる。
本発明の鋼線を冷間鍛造によりボルトに成形後、ボルト製品の引張強さを効果的に向上させるために、３００℃以上、１分保定以上の時効熱処理を施すと効果的である。一方、６００℃を超えると過時効となるため、ボルト製品の引張強さが低下する。そのため、上限を６００℃とする。好ましい温度範囲は４００〜５５０℃である。また、保定時間が１００分を超えると時効硬化の効果が飽和するばかりか、場合によっては過時効によりボルト製品の引張強さが低下する。そのため、保定時間の上限を１００分にする。好ましい保定時間の範囲は、５〜６０分である。
【実施例】
【００４０】
以下に本発明の実施例について説明する。
表１−１及び１−２に実施例の鋼の化学組成を示す。
【００４１】
【表１−１】
0005171197.tif 000002
【００４２】
【表１−２】
0005171197.tif 000003
【００４３】
これらの化学組成の鋼は、３００ｋｇの真空溶解炉にて溶解し、φ１８０ｍｍの鋳片に鋳造し、その鋳片をφ５．５〜６．５ｍｍまで熱間の線材圧延を行い、１０５０℃で熱間圧延を終了して、引き続きインライン熱処理にて１０５０℃で５分保定、水冷の溶体化処理を施し、その後、酸洗を行い線材製品とした。その後、蓚酸皮膜処理を施し、φ５．２ｍｍまで冷間で軽伸線加工を施し、冷間鍛造用の鋼線に仕上げた。
【００４４】
その後、冷間鍛造および転造加工により六角ボルトに約５０００本加工を施した。そして、一部で３００〜６５０℃、３〜２００分保定の時効処理を施した。その後、全てのボルトで、バレル研磨・洗浄により六角ボルト製品に仕上げた。
【００４５】
評価は、鋼線の引張強さ、鋼線のフェライト相の体積分率、冷間鍛造性（割れ有無、工具の欠損有無）、ボルト製品の引張強さ、耐食性を評価した。その評価結果を表２−１及び２−２に示す。
【００４６】
【表２−１】
0005171197.tif 000004
【００４７】
【表２−２】
0005171197.tif 000005
【００４８】
機械的性質は、ＪＩＳ  Ｚ  ２２４１の引張試験での引張強さと破断絞りにて評価した。本発明例の鋼線では、全て６５０〜１０００Ｎ／ｍｍ２の範囲であり、本発明例のボルト製品では、全て７００〜１２００Ｎ／ｍｍ２の範囲にあり、高強度に優れていた。
【００４９】
鋼線のフェライト相の体積分率は、鋼線の縦断面を鏡面研磨し、村上試薬にてフェライト相を着色し、画像解析により面積率を算出して体積分率を求めた。本発明例の鋼線はフェライト分率は、４５〜８５ｖｏｌ．％の範囲にあった。
【００５０】
冷間鍛造性は、３段ヘッダーにより六角頭に５０００本圧造加工を施し、圧造割れの有無と工具損傷について評価した。工具損傷が発生しない場合を工具寿命○、工具損傷が発生する場合を工具寿命×として評価した。本発明例の線材は、冷間割れ発生無し、工具寿命○で冷間鍛造性に優れていた。
【００５１】
ボルト製品の耐食性は、ＪＩＳ  Ｚ  ２３７１の塩水噴霧試験に従い、各ボルト製品１０本づつに対し、１００時間の噴霧試験を実施して発銹するか否かで評価した。無発銹および僅かな点錆レベルであれば耐食性を○、流れ錆、全面発銹の場合は耐食性を×として評価した。本発明例のボルト製品の耐銹性は全て○であった。
【００５２】
一方、比較例Ｎｏ．３４〜５７は、本発明の範囲外にあり、冷間鍛造性、ボルト製品の強度、耐食性等、劣っており、本発明の優位性は明らかである。
【産業上の利用可能性】
【００５３】
以上の各実施例から明らかなように、本発明の高価なＮｉをあまり含有しない高耐食性の２相ステンレス鋼線材は、優れた冷間鍛造性を有すると共にボルト製品の高強度化が可能であり、高強度・高耐食ボルトを安価に提供することができ、更に、ナットにも適用が可能であり、産業上極めて有用である。
【図面の簡単な説明】
【００５４】
【図１】Ｆ値と線材製品のフェライト相の体積分率との関係を示す図である。
【図２】Ｆ値に応じた鋼線（１５％伸線材）の加工率（％）と圧縮変形応力（Ｎ／ｍｍ２）との関係を示す図である。
【図１】
0005171197.tif 000006
【図２】
0005171197.tif 000007